(57)【要約】【課題】めっき層の欠けを抑えたリードフレーム、半導体装置及びリードフレームの製造方法を提供する。【解決手段】リードフレームは、リード１０２を有する。さらに、リードフレームは、以下の各部を有する。めっき層２３は、前記リード１０２の半導体素子の接続領域に設けられる。凹部２４は、前記リード１０２のめっき層２３の周囲に設けられる。酸化層２５は、前記リード１０２の前記凹部２３を含む表面に設けられる。【選択図】図４
2020077747.tif 000002
【特許請求の範囲】
【請求項１】
リード部と、
前記リード部の半導体素子の接続領域に設けられためっき層と、
前記リード部の前記めっき層の周囲に設けられた凹部と、
前記リード部の前記凹部を含む表面に設けられた酸化層と
を備えたことを特徴とするリードフレーム。
【請求項２】
前記凹部は、底面が曲面状であることを特徴とする請求項１に記載のリードフレーム。
【請求項３】
前記凹部は、前記めっき層の全周を囲うことを特徴とする請求項１又は２に記載のリードフレーム。
【請求項４】
前記リード部は、銅を材料とし、
前記めっき層は、銀を材料とする
ことを特徴とする請求項１〜３のいずれか一つに記載のリードフレーム。
【請求項５】
前記酸化層は、前記リード部の材料となる金属の酸化物からなることを特徴とする請求項１〜４のいずれか一つに記載のリードフレーム。
【請求項６】
リード部と、
前記リード部の半導体素子の接続領域に設けられためっき層と、
前記リード部の前記めっき層の周囲に設けられた凹部と、
前記リード部の前記凹部を含む表面に設けられた酸化層と、
前記めっき層にはんだにより端子が接続された半導体素子と、
前記リード部及び前記半導体素子を被覆する封止樹脂と
を備えたことを特徴とする半導体装置。
【請求項７】
リードと、前記リードの半導体素子の接続領域の周囲に設けられた凹部とを形成する第１工程と、
前記接続領域にめっき層を形成する第２工程と、
前記リードの前記凹部を含む表面に酸化層を形成する第３工程と
を備えたことを特徴とするリードフレームの製造方法。
【請求項８】
前記第１工程は、
金属基板に、エッチングレジスト層を形成する工程と、
前記エッチングレジスト層をマスクとして前記金属基板にハーフエッチングを施すことにより、前記金属基板における所定領域の隣接領域に凹部を有する前記リードを形成する工程と、
前記金属基板から前記エッチングレジスト層を除去する工程とを含み、
前記第２工程は、
前記リードの前記凹部及び前記所定領域を含む領域にめっきレジスト層を形成する工程と、
前記所定領域よりも面積が大きいマスクで所定領域を覆い露光することでレジスト現象により前記所定領域のめっきレジストを除く工程と、
前記所定領域にめっき層を形成する工程とを含み、
前記第３工程は、
前記リードから前記めっきレジストを除去する工程と、
前記凹部を含み且つ前記所定領域を除く前記リード上の領域に酸化層を形成する工程とを含む
ことを特徴とする請求項７に記載のリードフレームの製造方法。
【請求項９】
前記第３工程は、前記リードの基材となる金属を酸化処理することで前記酸化層を形成する工程を含むことを特徴とする請求項７又は８に記載のリードフレームの製造方法。
【発明の詳細な説明】
【技術分野】
【０００１】
本発明は、リードフレーム、半導体装置及びリードフレームの製造方法に関する。
【背景技術】
【０００２】
薄型の半導体装置として、ＦＣ（Flip  Chip）−ＱＦＮ（Quad  Flat  Non-leaded  package）型の半導体装置が知られている。ＦＣ−ＱＦＮ型の半導体装置では、リードフレームの載置面に載置した半導体素子が封止樹脂によって封止され、載置面とは反対側に位置する封止樹脂の裏面からリード部の一部が露出している。
【０００３】
このようなＦＣ−ＱＦＮ型の半導体装置の製造工程では、まず、金属基板に対してエッチング加工を行うことで、各半導体素子に対応する領域がマトリクス状に配置されたリードフレームを得る。リードフレームでは、各半導体素子に対応する領域がコネクティングバーによって区画されている。このコネクティングバーは、ソーイングバーとも呼称される。コネクティングバーには、各半導体素子の周囲に配置される複数のリード部が連結されている。
【０００４】
続いて、ＦＣ−ＱＦＮ型の半導体装置の製造工程では、半導体素子上にＣｕピラーが配置され、その先端にはんだが塗布される。そして、Ｃｕピラーの先端にはんだが塗布された半導体素子を反転してリードフレームに搭載し、はんだを溶融させて半導体素子とリードフレームとを接合する。続いて、封止樹脂を用いて半導体素子を封止するモールディングが行われる。その後、封止樹脂及びコネクティングバーをソーイングブレードで切断して、各半導体素子を分離するソーイング加工が行われる。
【０００５】
ＦＣ−ＱＦＮ型の半導体装置の製造工程における半導体素子とリードフレームとの接合では、半導体素子を反転してリードフレームに搭載した後にリフローが行われる。その際、リードフレーム面がＣｕで形成されていると、はんだがリードフレーム上で濡れ拡がらず、半導体素子が移動して位置が安定しないことが考えられる。そこで、接合性の向上と、チップ位置ずれ対策として、接合面にはんだが濡れやすいＡｇめっきを配設し、Ａｇめっきの周囲にはんだが濡れない酸化Ｃｕ処理を施す技術が提供されている。
【先行技術文献】
【特許文献】
【０００６】
【特許文献１】特開２００４−３４９４９７号公報
【特許文献２】特開２００４−３３２１０５号公報
【発明の概要】
【発明が解決しようとする課題】
【０００７】
しかしながら、接合面に部分的にめっき層を形成する処理は、エッチングなどでリードフレームの形状を成形した後に行われる。そのため、端子とめっき層の領域に位置ずれが生じる可能性がある。さらに、めっき層がリードフレーム端面付近に配置される場合、位置ずれによるめっき欠けが生じるおそれがある。
【０００８】
開示の技術は、上記に鑑みてなされたものであって、めっき層の欠けを抑えたリードフレーム、半導体装置及びリードフレームの製造方法を提供することを目的とする。
【課題を解決するための手段】
【０００９】
本願の開示するリードフレーム、半導体装置及びリードフレームの製造方法の一つの態様において、リードフレームは、リード部及び以下の各部を有する。めっき層は、前記リード部の半導体素子の接続領域に設けられる。凹部は、前記リード部の前記めっき層の周囲に設けられる。酸化層は、前記リード部の前記凹部を含む表面に設けられる。
【発明の効果】
【００１０】
１つの側面では、本発明は、めっき層の欠けを抑えることができる。
【図面の簡単な説明】
【００１１】
【図１】図１は、リードフレームの概略平面図である。
【図２】図２は、単位リードフレームの平面図である。
【図３】図３は、リードの内側端部を拡大した図である。
【図４】図４は、図２におけるリードフレームのＩＶ−ＩＶ断面図である。
【図５】図５は、図３のリードフレームのＶ−Ｖ断面図である。
【図６】図６は、実施例に係るリードフレームを用いて作成された半導体装置の断面図である。
【図７】図７は、半導体装置の半導体素子のリードとの接合部分の拡大図である。
【図８Ａ】図８Ａは、実施例に係るリードフレームの製造方法を示す断面図である。
【図８Ｂ】図８Ｂは、実施例に係るリードフレームの製造方法を示す断面図である。
【図８Ｃ】図８Ｃは、実施例に係るリードフレームの製造方法を示す断面図である。
【図８Ｄ】図８Ｄは、実施例に係るリードフレームの製造方法を示す断面図である。
【図８Ｅ】図８Ｅは、実施例に係るリードフレームの製造方法を示す断面図である。
【図８Ｆ】図８Ｆは、実施例に係るリードフレームの製造方法を示す断面図である。
【図８Ｇ】図８Ｇは、実施例に係るリードフレームの製造方法を示す断面図である。
【図８Ｈ】図８Ｈは、実施例に係るリードフレームの製造方法を示す断面図である。
【図８Ｉ】図８Ｉは、実施例に係るリードフレームの製造方法を示す断面図である。
【図８Ｊ】図８Ｊは、実施例に係るリードフレームの製造方法を示す断面図である。
【図８Ｋ】図８Ｋは、実施例に係るリードフレームの製造方法を示す断面図である。
【図８Ｌ】図８Ｌは、実施例に係るリードフレームの製造方法を示す断面図である。
【図９】図９は、めっきレジストの除去を説明するための図である。
【図１０】図１０は、めっきレジストの層が形成された状態のリードフレームにおけるめっき層部分の拡大断面図である。
【図１１】図１１は、めっきレジスト除去後のリードフレーム上におけるめっき層部分の拡大断面図である。
【図１２Ａ】図１２Ａは、実施例に係る半導体装置の製造方法を示す断面図である。
【図１２Ｂ】図１２Ｂは、実施例に係る半導体装置の製造方法を示す断面図である。
【図１２Ｃ】図１２Ｃは、実施例に係る半導体装置の製造方法を示す断面図である。
【図１３】図１３は、接合面が円形のＣｕピラーと四角形のめっき層との接合状態を表す図である。
【図１４Ａ】図１４Ａは、リードの幅方向の外縁まで届くめっき層の一例の図である。
【図１４Ｂ】図１４Ｂは、リードの幅方向の外縁まで届くめっき層の一例の図である。
【発明を実施するための形態】
【００１２】
以下に、本願の開示するリードフレーム、半導体装置及びリードフレームの製造方法の実施例を図面に基づいて詳細に説明する。なお、以下の実施例により本願の開示するリードフレーム、半導体装置及びリードフレームの製造方法が限定されるものではない。
【００１３】
［実施例］
［リードフレームの構成］
図１は、リードフレームの概略平面図である。図１に示すように、リードフレーム１は、平面視略矩形状の基板フレーム２を有する。基板フレーム２の材料としては、例えば銅（Ｃｕ）、Ｃｕをベースにした合金、鉄−ニッケル（Ｆｅ−Ｎｉ）又はＦｅ−Ｎｉをベースにした合金等を用いることができる。基板フレーム２の厚さは、例えば０．０５〜０．２５ｍｍ程度とすることができる。
【００１４】
基板フレーム２には、複数の樹脂封止領域３が分離して画定される。本実施例では、基板フレーム２は、３つの樹脂封止領域３を有する。各樹脂封止領域３には、単位リードフレーム１００がマトリクス状に複数個連設して形成される。本実施例では、各樹脂封止領域３は、５×５の単位リードフレーム１００を含む。この単位リードフレーム１００は、最終的に半導体素子が搭載されて個々の半導体装置（パッケージ）として切り出されるものである。なお、各樹脂封止領域３の外周には、長手方向（図中の左右方向）に延在されるレール部４と、幅方向（図中の上下方向）に延在されるレール部５とが形成される。また、半導体装置の組み立てを行う際には、各単位リードフレーム１００に半導体素子が搭載された後、各樹脂封止領域３毎に一括モールディング方式により樹脂封止が行われる。
【００１５】
図２は、単位リードフレーム１００の平面図である。以下の説明では、単位リードフレーム１００を単にリードフレーム１００という。なお、以下の説明において、「表面」とは、後述する半導体素子２１を載置するための載置面側に位置する面を示し、「裏面」とは、半導体素子２１を載置するための載置面とは反対側に位置する面を示す。
【００１６】
リードフレーム１００は、フレーム部１０１及びフレーム部１０１に支持された複数のリード１０２を含む。フレーム部１０１は、四角形枠状に形成される。リード１０２は、フレーム部１０１と直交してフレーム部１０１の内側に向かって延びるように形成される。リード１０２は、切断線Ｌ１にて切断され半導体装置における部材の１つとなる。
【００１７】
リード１０２は、内側端部にめっき層２３を有する。図３は、リードの内側端部を拡大した図である。めっき層２３は、リード１０２に半導体素子２１を実装するために設けられる。めっき層２３としては、例えば、銀（Ａｇ）めっきを用いることができる。なお、めっき層２３として、例えば、ニッケル（Ｎｉ）めっき、パラジウム（Ｐｄ）めっき又は金（Ａｕ）めっきを用いてもよい。他にも、めっき層２３は、例えば、Ｎｉめっき層とＡｇめっき層を重ねて形成されるなど、複数のめっき層により形成されてもよい。例えば、リード１０２側からから順にＮｉめっき層とＡｕめっき層とを積層してめっき層２３としてもよい。また、リード１０２側から順にＮｉめっき層とＰｄめっき層とＡｕめっき層とを積層してめっき層２３としてもよい。さらに、めっき層２３の周囲には凹部２４が形成される。
【００１８】
図４は、図２におけるリードフレームのＩＶ−ＩＶ断面図である。図４に示すように、リード１０２は、金属板である基材２６を有する。基材２６は、導電性を有する。基材２６の材料は、例えば、銅（Ｃｕ）、Ｃｕ合金、又は鉄とニッケルの合金である４２アロイなどの金属を用いることができる。
【００１９】
基材２６は、図２に示すフレーム部１０１から中央部に向かって延びる長手方向の中央部付近が裏面側から薄く形成される。ここで、本実施例では、基材２６の裏面側に段差が付くように形成したが、これに限らず、例えば、基材２６の裏面を削らなくてもよいし、裏面全てを削ってもよい。
【００２０】
リード１０２は、基材２６における図２におけるリードフレーム１００の中央に向かう先端部付近の領域にめっき層２３が形成される。また、リード１０２は、めっき層２３の周囲に基材２６の表面を凹ませた凹部２４を有する。さらに、リード１０２は、表面側のめっき層２３を除く領域に酸化層２５を有する。酸化層２５は、凹部２４の領域にも形成される。酸化層２５は、例えば、酸化銅の皮膜である。
【００２１】
図５は、図３のリードフレームのＶ−Ｖ断面図である。本実施例では、めっき層２３の領域は円形であり、且つ凹部２４もめっき層２３の周囲を囲む環状の形状である。そのため、図５に示すＶ−Ｖ断面は、図４のめっき層２３の近傍を拡大した図と同様となる。図５に示すように、凹部２４は、断面が半円状の曲面である。そして、めっき層２３の周囲の凹部２４の全面を含む領域に酸化層２５が形成される。
【００２２】
［半導体装置の構成］
次に、図６を参照して、本実施例に係るリードフレーム１００を用いて作成された半導体装置２００について説明する。図６は、実施例に係るリードフレームを用いて作成された半導体装置の断面図である。図６は、リード１０２に半導体素子２１を搭載した状態の半導体装置２００の図２におけるＩＶ−ＩＶ断面と同じ位置の断面を表す。
【００２３】
半導体素子２１は、例えば、集積回路、大規模集積回路、トランジスタ、サイリスタ、ダイオード等である。半導体素子２１は電極であるＣｕピラー２２を有する。Ｃｕピラー２２は、例えば、めっき層２３と同様の平面形状を有する。そして、Ｃｕピラー２２は、はんだ３０を介してリード１０２のめっき層２３に接続される。はんだ３０は、例えば、はんだボールを用いることができる。
【００２４】
ここで、図７に示すように、めっき層２３の周囲には、酸化層２５が形成される。図７は、半導体装置の半導体素子のリードとの接合部分の拡大図である。酸化層２５は、はんだ３０が濡れにくい。そのため、リード１０２において、めっき層２３の周囲が酸化層２５により覆われることで、はんだ３０の必要以上の広がり（ブリードアウト）を抑えることができる。
【００２５】
図６に戻って説明を続ける。半導体素子２１及びリード１０２は、封止樹脂２７により覆われる。封止樹脂２７としては、例えばエポキシ樹脂やシリコーン樹脂等を用いることが可能である。各リード１０２の外部端子部２８は、半導体装置２００の裏面において封止樹脂２７から露出する。各リード１０２の外部端子部２８は、半導体装置２０の外装となる外装めっき層２９によって覆われる。
【００２６】
［リードフレームの製造方法］
次に、図２に示すリードフレーム１００の製造方法について、図８Ａ〜８Ｋを参照して説明する。図８Ａ〜８Ｋは、実施例に係るリードフレームの製造方法を示す断面図である。
【００２７】
まず、図８Ａに示すように、平板状の金属基板４１を準備する。金属基板４１の材料としては、銅や銅合金、Ｒｅ−Ｎｉ合金等からなる金属を使用することができる。
【００２８】
次に、図８Ｂに示すように、金属基板４１の表面全体及び裏面全体にそれぞれ感光性レジスト４２ａ及び４３ａを形成する。例えば、感光性レジスト４２ａ及び４３ａは、金属基板４１にドライフィルムレジストと呼ばれるフィルム上のレジストを張り付けることで形成される。また他にも、ドライフィルムレジストに代えて液状のレジスト剤を塗布及び完成させることで、感光性レジスト４２ａ及び４３ａを形成してもよい。
【００２９】
次に、図８Ｃに示すように、所定のパターンを有するフォトマスク４４及び４５を用いて、感光性レジスト４２ａ、４３ａを露光する。
【００３０】
次に、図８Ｄに示すように、露光された感光性レジスト４２ａ及び４３ａを現像することによって、所定の開口部を有するレジスト層４２及び４３を形成する。具体的には、金属基板４１の表面側において、貫通エッチング加工が施される部分に開口部４２ｂが形成される。また、金属基板４１の表面側において、ハーフエッチング加工が施され凹部２４が形成される部分に開口部４２ｃが形成される。一方、金属基板４１の裏面側において、貫通エッチング加工が施される部分及びハーフエッチング加工が施される部分に開口部４３ｂが形成される。
【００３１】
次に、図８Ｅに示すように、レジスト層４２及び４３をマスク（耐腐食マスク）として金属基板４１に腐蝕液でエッチングを施すことで基材２６を生成する。腐蝕液は、使用する金属基板４１の材質に応じて適宜選択することができる。例えば、金属基板４１として銅を用いる場合、塩化第二鉄水溶液や塩化第二銅水溶液等が使用される。金属基板４１のエッチングは、例えば、金属基板４１の表面及び裏面に腐食液をスプレーで吹き付けることによって、行われる。これにより、複数のリード１０２を有する基材２６が形成される。また、リード１０２が形成される際に、基材２６の表面側から凹む凹部２４か形成される。ここで、開口部４２ｃの大きさが小さいため、腐食液が供給される量が開口部４２ｂに比べて少なくなる。そのため、凹部２４は、基材２６の裏面側に貫通しない程度のハーフエッチングにより形成される。この凹部２４は、リード１０２の形成と同時に行われるため、リード１０２に対する位置ずれが発生せずに、所望の位置に形成される。
【００３２】
次に、図８Ｆに示すように、レジスト層４２層４３を剥離して除去する。
【００３３】
次に、図８Ｇに示すように、液レジストに図８Ｆの状態のリードフレーム１００を漬け込み、凹部２４を含む領域にめっきレジスト６４ａを塗布し、乾燥させる。めっきレジスト６４ａは、ネガ型のレジストであり、露光された部分が残る。
【００３４】
次に、図８Ｈに示すように、凹部２４で囲われた領域を覆うフォトマスク４７を用いて、めっきレジスト４６ａを露光する。
【００３５】
次に、図８Ｉに示すように、露光されためっきレジスト４６ａを現像することによって、凹部２４で囲われた領域を露出させる開口部４６ｂを有するめっきレジスト層４６を形成する。
【００３６】
次に、図８Ｊに示すように、開口部４６ｂで露出した基材２６の表面にめっき層２３を形成する。めっき層２３は、例えば、基材２６からの給電による電解めっき法により形成される。なお、電解めっき法に代えて、無電解めっき法により形成してもよい。
【００３７】
次に、図８Ｋに示すように、めっきレジスト層４６を剥離して除去する。
【００３８】
次に、図８Ｌに示すように、基材２６の表面に酸化層２５を形成する。酸化層２５は、基材２６の表面の酸化処理により得ることができる。この酸化処理は、めっき層２３に反応しない酸化処理である。例えば、酸化処理としては、黒化処理液中にリードフレーム１００を浸漬して陽極酸化処理を行う強制酸化処理を用いることができる。この場合、リードフレーム１００の表面側と裏面側とで表面側を陽極にして裏面側を陰極にすることで裏面の酸化を抑えて表面を酸化することができる。また、黒化処理液を、リードフレーム１００に吹き付けることで酸化処理を行ってもよい。他にも、酸化させない領域にフィルムを張るなどして所定の領域を酸化するなどの方法を用いることができる。また、この酸化処理においては、基材２６の表面のみが酸化されてもよいし、基板２６の表面及び側面が酸化されてもよい。
【００３９】
黒化処理液は、例えば、強アルカリ化合物と酸化剤の混合液である。強アルカリ化合物としては、例えば、水酸化ナトリウム、水酸化カリウム等を用いることができ、これらの単体、又は２種以上を混合して用いることができる。酸化剤としては、例えば、亜塩素酸ナトリウム等を用いることができる。なお、任意の添加物を追加的に用いることもできる。黒化処理液としては、例えば、亜塩素酸ナトリウム（ＮａＣｌＯ２）を０〜１００ｇ／Ｌ、水酸化ナトリウム（ＮａＯＨ）を５〜６０ｇ／Ｌ、リン酸三ナトリウム（Ｎａ３ＰＯ４）を０〜２００ｇ／Ｌ、含むものを用いることができる。処理条件としては、例えば、溶温を約５０〜８０度とし、処理時間を約１秒間〜２０秒間とし、陰極電流密度を約０．２〜１０Ａ／ｃｍ２とすることができる。
【００４０】
これにより、リード１０２を有するリードフレーム１００が製造される。
【００４１】
ここで、図９を参照して、凹部２４に囲われた領域のめっきレジストの除去について詳細に説明する。図９は、めっきレジストの除去を説明するための図である。
【００４２】
状態６１は、めっきレジスト４６ａが基材２６の表面に形成された状態である。状態６１は、図８Ｇに示す状態である。そして、状態６２に示すように凹部２４に囲われた領域を覆うフィルムやガラスで形成されたフォトマスク４７を配置する。この状態が、図８Ｈに示す状態である。
【００４３】
ここで、フォトマスク４７は、凹部２４の外周で囲われた領域よりも小さく、且つ、凹部２４の内周で囲われた領域よりも大きいサイズである。具体的には、フォトマスク４７は、めっき層２３を形成することを所望する領域に対して、いずれの方向にもフォトマスク４７を配置する装置の位置ずれの能力の２倍以上の幅の余裕を有することが好ましい。例えば、フォトマスク４７を配置する装置において最大５０μｍの位置ずれが発生するのであれば、本実施例の場合、フォトマスク４７は直径が凹部２４の内周で囲われた円形領域の直径よりも１００μｍ大きいことが好ましい。すなわち、フォトマスク４７と凹部２４の内周で囲われた円形領域との中心が一致した場合、フォトマスク４７は、凹部２４の内周から５０μｍ突き出す状態となる。
【００４４】
また、凹部２４のサイズは、内周から外周までの距離がフォトマスク４７を配置する装置の位置ずれの能力の２倍以上であることが好ましい。すなわち、フォトマスク４７は、凹部２４の外周と内周の間の半分の位置までの大きさを有してもよい。また、凹部２４は、深いほど好ましい。ただし、凹部２４の深さは、基材２６の板厚に応じて決まり、およそ板厚の５０％程度である。
【００４５】
そして、フォトマスク４７で凹部２４の内周で囲われた領域を覆った状態で光を当てて露光すると状態６２のようになる。この時、フォトマスク４７と凹部２４の外周との間に照射された光は、回析や屈折が発生し、また、凹部２４の表面で反射することで、フォトマスク４７と凹部２４の内周の間の直接光が照射されない領域も露光する。これにより、状態６３で示すように、フォトマスク４７が接していた凹部２４の内周で囲われた領域以外の部分をほとんど露光することができ、フォトマスク４７が接していた凹部２４の内周で囲われた領域のめっきレジスト４６ａを主に除去できる。これにより、状態６３に示すように、凹部２４の内周で囲われた領域を露出させる開口部４６ｂを有するめっきレジスト４６が形成される。この状態が、図８Ｉで示す状態である。
【００４６】
次に、状態６３となったリード１０２にめっき層２３を形成すると、図１０に示すようにめっきレジスト４６の開口部４６ｂの位置にめっき層２３を形成することができ、リード１０２上の所望の位置にめっき層２３を形成することができる。図１０は、めっきレジストの層が形成された状態のリードフレームにおけるめっき層部分の拡大断面図である。これは、図８Ｊで示す状態である。
【００４７】
そして、図１０に示す状態のリード１０２からめっきレジストを除去することで、図１１に示すように、リード１０２上の所望の位置にめっき層２３が形成されたリード１０２を生成することができる。図１１は、めっきレジスト除去後のリードフレーム上におけるめっき層部分の拡大断面図である。これは、図８Ｋで示す状態である。
【００４８】
［半導体製造装置の製造方法］
図６に示した半導体装置２００の製造方法について、図１２Ａ〜１２Ｃを参照して説明する。図１２Ａ〜１２Ｃは、実施例に係る半導体装置の製造方法を示す断面図である。
【００４９】
図１２Ａに示す工程では、リード１０２に半導体素子２１を実装する。リードフレーム１００のめっき層２３又は半導体素子２１の電極であるＣｕピラー２２の少なくとも一方にはんだ３０を付着させる。なお、はんだボールを用いてはんだ３０を付着させるようにしてもよい。次に、半導体素子２１はＣｕピラー２２が下になるように反転させられる。そして、めっき層２３とＣｕピラー２２とを位置合わせした後、リフロー処理によって溶融したはんだ１３が硬化することにより、半導体素子２１がリード１０２に接続される。この処理は、フリップチップボンディングと呼ばれる。
【００５０】
ここで、本実施例に係るリードフレーム１００では、リード１０２に対する位置ずれの発生し難い凹部２４の内周の領域にめっき層２３が形成される。そのため、めっき層２３とＣｕピラー２２とを結合する際に、双方に十分な結合面を確保することができ、確実に半導体素子２１とリード１０２とを接合することができる。
【００５１】
図１２Ｂに示す工程では、リード１０２の一部と半導体素子２１とを覆う封止樹脂２７を形成する。封止樹脂２７は、例えば、トランスファモールド法、コンプレッションモールド法やインジェクションモールド法などの方法を用いて形成される。この状態で、リード１０２の外部端子部２８が、封止樹脂２７から露出する。
【００５２】
図１２Ｃに示す工程では、リード１０２の封止樹脂２７から露出する外部端子部２８に外装めっき層２９を形成する。この外装めっき層２９は、例えば、スズめっきである。外装めっき層２９は、例えば、電解めっき法又は無電解めっき法により形成される。そして、個片化処理において切断線Ｌ１にて個片化されることで、図６に示す半導体装置２００が得られる。
【００５３】
以上に説明したように、本実施例に係るリードフレームは、めっき層を形成する所望領域の周囲に凹部を有する基板にめっきレジストが塗布され、所望領域よりも大きいマスクで所望領域を覆い露光が行われることで、所望領域のめっきレジストが除去されてそこにめっき層が形成される。これにより、めっき層を所望の位置に形成することができる。特にめっきをする所望領域の周りに凹部を設けることで、確実に所望領域にめっきを施すことができる。
【００５４】
また、めっき層の周囲に酸化層を配置することで、めっき層とリードを結合するハンダの濡れ拡がりが抑制できる。これにより、リードの電極とリードとを結合する際の位置ずれを抑制でき、確実に接合することができる。
【００５５】
さらに、凹部の底面を曲面にすることで、機械の位置ずれ精度を考慮して所望領域よりもサイズの大きいマスクを配置しても、反射などによりマスクの影の部分まで露光することができ、所望領域以外の部分に確実に酸化層を形成することができる。
【００５６】
また、本実施例では、銅でできたリードの所望領域上に例えば銀めっきを施す。これにより、はんだの濡れを所望領域に広げることができ、ＩＣチップなどの電子部品をリードに確実に接合することができる。
【００５７】
（変形例）
なお、上記実施例は、以下の態様で実施してもよい。なお、以下の説明では、上述した実施例と同様の部材については同じ符号を付し、説明の一部またはすべてを省略する場合がある。
【００５８】
上述した実施例では、Ｃｕピラー２２のはんだ付けされる面の形状が円形であることを想定して説明したが、Ｃｕピラー２２は、他の形状でもよい。例えば、Ｃｕピラー２２は、楕円形や四角形であってもよい。その場合、めっき層２３は、Ｃｕピラー２２と同型であることが好ましい。
【００５９】
また、はんだ３０がある程度流れることを許容できる場合であれば、めっき層２３は、Ｃｕピラー２２よりもはんだ３０の流れが許容できる範囲で大きくてもよい。
【００６０】
さらに、Ｃｕピラー２２がめっき層２３に含まれる大きさであり、且つ、はんだ３０の流れが許容できる範囲サイズの差であれば、Ｃｕピラー２２とめっき層２３との形状が異なってもよい。例えば、図１３に示すように、Ｃｕピラー２２の接続面が円形である場合に、めっき層２３がその円形を含む大きさの四角形の形状であってもよい。図１３は、接合面が円形のＣｕピラーと四角形のめっき層との関係を表す図である。
【００６１】
さらに、上述した実施例では、めっき層２３が、リード１０２の表面に含まれるサイズの場合で説明したが、めっき層２３は、リード１０２の幅方向、すなわち図２においてフレーム部１０１から中心に向かう方向に直交する方向でリード１０２の外縁まで届いてもよい。例えば、図１４Ａに示すように、めっき層２３がリード１０２の幅方向の両サイドに届く形状でもよい。その場合、凹部２４はリード１０２の幅方向に貫通する形状となる。また、図１４Ｂに示すように、凹部２４は直線で形成され、めっき層２３がリード１０２の幅方向の両サイドに届く四角形状であってもよい。図１４Ａ及び１４Ｂは、リードの幅方向の外縁まで届くめっき層の一例の図である。
【００６２】
以上に説明したように、めっき層とリードの電極の接合面の形状が円形でない場合や、リードの外縁までめっき層が届く場合であっても、凹部を設けることでめっき層を所望の位置に形成することができる。また、めっき層の周囲に酸化層を配置することで、めっき層とリードを結合するハンダの濡れ拡がりが抑制できる。これにより、リードの電極とリードとを結合する際の位置ずれを抑制でき、確実に接合することができる。
【００６３】
また、めっき層とリードの電極の接合面とが異なる形状を有する場合であっても、はんだの流れる量が許容範囲であれば、確実に接合することができる。
【符号の説明】
【００６４】
１  リードフレーム
２１  半導体素子
２２  Ｃｕピラー
２３  めっき層
２４  凹部
２５  酸化層
３０  はんだ
１００  単位リードフレーム
１０２  リード
２００  半導体装置
【図１】
2020077747.tif 000003
【図２】
2020077747.tif 000004
【図３】
2020077747.tif 000005
【図４】
2020077747.tif 000006
【図５】
2020077747.tif 000007
【図６】
2020077747.tif 000008
【図７】
2020077747.tif 000009
【図８Ａ】
2020077747.tif 000010
【図８Ｂ】
2020077747.tif 000011
【図８Ｃ】
2020077747.tif 000012
【図８Ｄ】
2020077747.tif 000013
【図８Ｅ】
2020077747.tif 000014
【図８Ｆ】
2020077747.tif 000015
【図８Ｇ】
2020077747.tif 000016
【図８Ｈ】
2020077747.tif 000017
【図８Ｉ】
2020077747.tif 000018
【図８Ｊ】
2020077747.tif 000019
【図８Ｋ】
2020077747.tif 000020
【図８Ｌ】
2020077747.tif 000021
【図９】
2020077747.tif 000022
【図１０】
2020077747.tif 000023
【図１１】
2020077747.tif 000024
【図１２Ａ】
2020077747.tif 000025
【図１２Ｂ】
2020077747.tif 000026
【図１２Ｃ】
2020077747.tif 000027
【図１３】
2020077747.tif 000028
【図１４Ａ】
2020077747.tif 000029
【図１４Ｂ】
2020077747.tif 000030